(57)【要約】【課題】シリコーン含有不飽和モノマーを少なくとも含むモノマー組成物を重合して得られるレンズ材料を、優れた酸素透過性及び機能的物性をもって製造することのできるモールド重合用成形型を提供する。【解決手段】シリコーン含有不飽和モノマーを少なくとも含むモノマー組成物を成形キャビティ内に収容して、重合せしめることにより、目的とする眼用レンズ材料をモールド成形するためのモールド重合用成形型を、少なくとも前記成形キャビティを与える部位が、添加剤の含有率総計を５００〜２０００ｐｐｍの範囲とするポリプロピレンにて構成する。【選択図】なし【特許請求の範囲】
【請求項１】
シリコーン含有不飽和モノマーを少なくとも含むモノマー組成物を成形キャビティ内に収容して、重合せしめることにより、目的とする眼用レンズ材料をモールド成形するための成形型にして、少なくとも前記成形キャビティを与える部位が、添加剤の含有率総計を５００〜２０００ｐｐｍの範囲とするポリプロピレンにて構成されていることを特徴とするモールド重合用成形型。
【請求項２】
前記ポリプロピレンに含有される添加剤が酸化防止剤及び中和剤である請求項１に記載のモールド重合用成形型。
【発明の詳細な説明】
【技術分野】
【０００１】
この発明は、モールド重合用成形型に関し、特にシリコーン含有不飽和モノマーを含むモノマー組成物を用いて、コンタクトレンズや眼内レンズ等の眼用レンズ製品に関するものである。
【背景技術】
【０００２】
近年、使い捨て（ディスポーザブル）の含水性ソフトコンタクトレンズが登場し、その使い勝手の良さと、汚れたり、破損した場合には、気軽に新品のレンズと交換して装用することができる等の理由により、コンタクトレンズの装用者の人口が増加しつつある。そして、このような使い捨てレンズにあっては、短期間での取替えが前提となっているところから、当然、レンズ消費者に安価に供給され得るものであることが、強く要求されており、それ故、使い捨てレンズの製造には、通常、製造コストを最も低く抑えることができる「モールド重合法」が採用されている。
【０００３】
ところで、従来より知られているコンタクトレンズの製造方法は、概ね、３種類に分類することができ、上記したモールド重合法の他に、切削研磨法、スピンキャスト法がある。その中でも、切削研磨法は、板状や棒状等のレンズ材料を、旋盤によって切り出し、切削、研磨工程を経て、所望とするコンタクトレンズを製造する方法である。そして、切削研磨法は、異なる多種類の規格の製品が必要とされるコンタクトレンズを製造するのに適した方法として、特に、そのような多種類の規格品が必要とされる、ハードコンタクトレンズの製造に際して、有利に採用されている。しかしながら、上記方法は、工程数が多く、製造に時間が掛かったり、切削屑として多くのレンズ材料が廃棄されるところから、その製造コストの高騰が免れ得ないといった問題を内在している。
【０００４】
これに対して、モールド重合法とスピンキャスト法は、主に、ソフトコンタクトレンズの製造に用いられている。よく知られているように、前者のモールド重合法は、所望とするレンズ形状に対応する成形キャビティを有する成形型内に、重合性のモノマー組成物を充填し、同モノマー組成物を重合して、目的とするコンタクトレンズを製造する方法である。又、後者のスピンキャスト法は、重合性のモノマー組成物を回転する成形型の中に流し込み、その遠心力によってモノマー組成物を拡げて、レンズ形状と成し、それを重合することによって、コンタクトレンズを製造する方法である。
【０００５】
これらモールド重合法やスピンキャスト法は、規格の異なる多種類のコンタクトレンズを製造するに際しては、各規格毎に高い面精度を有する成形型が必要となり、以て上記成形型の種類の増加により、製造コストが上昇するところから、多種類の規格品が必要とされるハードコンタクトレンズの製造には不向きではある。しかし、ソフトコンタクトレンズを製造するに際しては、該ソフトコンタクトレンズが、柔軟で、装用者の角膜の形状に応じてフィッティングされ、１〜２種類のベースカーブ規格で、殆どの装用者に対して適用され得るところから、必要とされる成形型の種類が少なく、従って、これらの方法が好適に採用され得る。
【０００６】
しかも、これらモールド重合法とスピンキャスト法は、切削研磨法に比して、製造工程が簡略化され得ると共に、モノマー組成物の使用量を必要最小限に抑えることができるところから、低コスト及び大量生産を実現することが可能となるといった利点を有している。従って、これらの方法は、使い捨てソフトコンタクトレンズの如き消費量の多いコンタクトレンズの製造に、特に有利に採用されている。
【０００７】
ところで、モールド重合法においては、一般的に、モノマー組成物の重合物たるレンズ材料の離型性やその成形性等を考慮して、射出成形にて製造される樹脂製の成形型が用いられている。該成形型に用いられる樹脂には、通常、添加剤として安定剤、可塑剤、滑剤、酸化防止剤、中和剤、老化防止剤等が添加されている。
【０００８】
一方、モノマー組成物においては、2-ヒドロキシエチルメタクリレート、メタクリル酸、アクリル酸、Ｎ−ビニルピロリドン、ジメチルアクリルアミド等の親水性モノマー、メチル（メタ）アクリレート、エチル（メタ）アクリレート等のアルキル（メタ）アクリレート、エチレングリコールジ（メタ）アクリレート、ブタンジオールジ（メタ）アクリレート等の多官能モノマーまたはこれら以外にも従来、一般に眼用レンズに用いられるモノマーが用いられている。
【０００９】
なお、本件発明の背景技術と関連する特許文献１では、窒素含有不飽和モノマーを少なくとも含むモノマー組成物をモールド重合するための成形型として、少なくとも成形キャビティを与える部位が、長鎖炭化水素変性ポリアミド樹脂にて構成されていることを特徴とするモールド重合用成形型が開示されている。
【００１０】
特許文献２では、眼用レンズ用モールド型及び眼用レンズの製造方法に関するものであり、モールド材料としてポリプロピレン及びポリアミドを使用することが開示されている。
【００１１】
特許文献３では、コンタクトレンズの製造における使用のための半金型を製造するための高分子材料であって、前記材料が、熱可塑性ポリマー及び前記熱可塑性材料中に0.1〜20％の範囲の量で内部添加剤を含むことが開示されている。又、特許文献３では、前記熱可塑性材料がポリスチレン又はポリプロピレンであり、前記添加剤が5,000〜200,000の分子量を有するポリエチレン若しくはポリプロピレンワックス等であることが開示されている。
【特許文献１】特開２００３−２９１１５８号公報
【特許文献２】特開２０００−１８５３２５号公報
【特許文献３】特許第３７６４７７８号
【発明の開示】
【発明が解決しようとする課題】
【００１２】
ところで、従来、モールド重合法において製造されてきたソフトコンタクトレンズの酸素透過性は、含水率に依存していたため、低いものであり、酸素透過性ハードコンタクトレンズに比べて劣っていた。
【００１３】
しかし、近年、ソフトコンタクトレンズでも長時間の連続装用に耐えられるよう酸素透過性の向上したシリコーンハイドロゲルソフトコンタクトレンズのように、シリコーン含有不飽和モノマーを含むモノマー組成物からなる眼用レンズ材料（以下、単にレンズ材料という）が提案されている。
【００１４】
そして、そのようなシリコーン含有不飽和モノマーを含むモノマー組成物を、従来と同様の樹脂製の成形型にてモールド重合して、コンタクトレンズを得ようとすると、樹脂型との親和性が悪く、得られるレンズ材料に気泡が生じたり、重合歪みに起因すると推察される、含水した状態のレンズ材料にカールが惹起されてしまう等の問題が生ずる。
【００１５】
更には、レンズ材料における表面と内部との組成が異なり易くなり、これにより、離型後においてレンズ材料に変形が生じたり、強度の低下が招来される虞れがあることが、本発明者により明らかとなった。ここで、シリコーンは本来、疎水性及び親油性の性質があることからシリコーン含有不飽和モノマーが、樹脂製の成形型に含まれる添加剤の溶出を惹起したと考えられた。
【００１６】
なお、特許文献１〜３には、シリコーン含有不飽和モノマーを用いて、コンタクトレンズや眼内レンズ等の眼用レンズ製品乃至はレンズブランクを好適に得るためのモールド重合用成形型において、同モールド重合用成形型に含まれる添加剤の含有率総計をどのようにするかについては開示も示唆もされていない。
【００１７】
本発明は、上記事情を背景にしてなされたものであって、シリコーン含有不飽和モノマーを少なくとも含むモノマー組成物を重合して得られるレンズ材料を、優れた酸素透過性及び機能的物性をもって製造することのできるモールド重合用成形型を提供することを目的としている。
【課題を解決するための手段】
【００１８】
本願の請求項１の発明は、シリコーン含有不飽和モノマーを少なくとも含むモノマー組成物を成形キャビティ内に収容して、重合せしめることにより、目的とする眼用レンズ材料をモールド成形するための成形型にして、少なくとも前記成形キャビティを与える部位が、添加剤の含有率総計を５００〜２０００ｐｐｍの範囲とするポリプロピレンにて構成されていることを特徴とするモールド重合用成形型を要旨とするものである。
【００１９】
又、請求項２の発明は、請求項１において、前記ポリプロピレンに含有される添加剤が酸化防止剤及び中和剤であることを特徴とする。
【発明の効果】
【００２０】
本発明の成形型を使用することにより、シリコーン含有不飽和モノマーを含むモノマー組成物からなる眼用レンズ材料の成形性、重合性、脱離性及び規格を好適なものにすることができ、この結果、同眼用レンズ材料を優れた酸素透過性及び機能的物性をもって製造することができる。
【発明を実施するための最良の形態】
【００２１】
以下、本発明の実施形態を説明する。
本発明の実施形態のモールド重合用成形型は、シリコーン含有不飽和モノマーを少なくとも含む、複数の不飽和モノマーからなるモノマー組成物を重合するための成形型である。成形型は、たとえば、雄型と雌型とから構成される。そして、それら二つの雄型と雌型とが組み合わされることにより、それらの型の間に、所望とするレンズ材料（例えば、コンタクトレンズ半完成品であるレンズブランク）を与える形状の成形キャビティが形成される。
【００２２】
そして、成形型は、全体をポリプロピレンから構成してもよく、或いは、成形キャビティを与える部位のみをポリプロピレンから形成してもよい。なお、ポリプロピレンは、特別なものではなく市販のものでよい。
【００２３】
さらに、成形型を得るために、添加剤として、酸化防止剤と中和剤が、それぞれ適量において添加される。
（酸化防止剤）
酸化防止剤としては、フェノール系酸化防止剤や或いはヒドロキシルアミン系酸化防止剤がある。この酸化防止剤はラジカル捕捉剤であって、酸素、熱、紫外線といった外因により樹脂内に発生したラジカルによる分解劣化が連鎖反応的に成長するのを防止するためのものである。
【００２４】
フェノール系酸化防止剤としては、テトラキス［メチレン-3-（3,5-ジ-t-ブチル-4-ヒドロキシフェニル）プロピオネート］メタン、トリス（2,4-ジ-t-ブチルフェニル）フォスファイト、2,6-ジ-t-ブチル-p-クレゾール、2,2'-エチリデン-ビス（4,6-ジ-t-ブチルフェノール）、2-t-ブチル-6-（3-t-ブチル-2-ヒドロキシ-5-メチルベンジル）-4-メチルフェニルアクリレート、1,3,5-トリメチル-2,4,6-トリス（3,5-ジ-t-ブチル-4-ヒドロキシベンジル）ベンゼン、トリス（3,5-ジ-t-ブチル-4-ヒドロキシベンジル）イソシアヌレート、n-オクタデシル-β-（4'-ヒドロキシ-3',5'-ジ-t-ブチルフェニル）プロピオネート、トリス（4-t-ブチル-3-ヒドロキシ-2,6-ジメチルベンジル）イソシアヌレート、3,9-ビス[1,1-ジメチル-2-{β-(3-t-ブチル-4-ヒドロキシ-5-メチルフェニル)プロピオニルオキシ}エチル］-2,4,8,10-テトラオキサスピロ[5,5]ウンデカン、2,2-ビス[4-[2-（3,5-ジ-t-ブチル-4-ヒドロキシフェニルプロピオニルオキシ)エトキシ]フェニル］プロパン、ビス[2-(3'-t-ブチル-2'-ヒドロキシ-5'-メチルベンジル)-6-t-ブチル-4-メチルフェニル]テレフタレート、ビス[3,3-ビス(4'-ヒドロキシ-3’-t-ブチルフェニル)ブチリックアシッド]エチレングリコールエステル等を挙げることができ、これらのものが適宜に選択されて、単独で或いは２種以上を混合して用いることができる。
【００２５】
又、ヒドロキシルアミン系酸化防止剤としては、N,N-ジラウリルヒドロキシアミン、N,N-ジミリスチルヒドロキシアミン、N,N-ジパルミチルヒドロキシルアミン、N-パルミチル-N-ステアリルヒドロキシルアミン、N,N-ジステアリルヒドロキシルアミン、N,N-ジココヒドロキシルアミン、N,N-ビスヒドロキシルアミン等を挙げることができ、これらのものが適宜に選択されて、単独で或いは２種以上を混合して用いることができる。
【００２６】
（中和剤）
中和剤は、前記酸化防止剤を樹脂中に分散させるため、或いは滑剤機能、重合反応触媒の中和機能を得るためのものである。
【００２７】
中和剤としては、ステアリン酸カルシウム、ステアリン酸リチウム、ステアリン酸ナトリウム、ステアリン酸マグネシウム、ステアリン酸亜鉛、モンタン酸カルシウム、12-ヒドロキシステアリン酸カルシウム、ステアリル乳酸カルシウム、リン酸2,2-メチレンビス(2,6-ジ-t-ブチルフェニル)、マグネシウム・アルミニウム・ハイドロオキサイト・カーボネート・ハイドレート等を挙げることができ、これらのものが適宜に選択されて、単独で或いは２種以上を混合して用いることができる。
【００２８】
これらの添加剤は、それぞれ成形型に必要とされる特性に応じて適量使用されるが、これらの添加剤の含有率総計が、５００〜２０００ｐｐｍの範囲であると、成形型の成形性、重合性、脱離性、及び規格のいずれにおいても良好の結果を得ることができて好ましく、特に１０００〜１７００ｐｐｍの範囲であれば、成形型の成形性、重合性、脱離性、及び規格のいずれにおいてもより好ましい結果を得ることができる。添加剤の含有率総計が、５００ｐｐｍ未満であると、成型品であるコンタクトレンズや、眼内レンズ等の眼用レンズのレンズ形成光学面における干渉縞測定において、良好な結果が得られず、成形性が悪くなる。
【００２９】
又、添加剤の含有率総計が、２０００ｐｐｍを越えると、重合後にレンズ材料を成形型から離型した際に、レンズ表面に剥離や破損が生じてしまい、離型性が悪くなる。
この成形型は、従来周知の方法で行うことができ、例えばポリプロピレンを溶融させて前記添加剤を適量混合させ、射出成形機を介して成形型製造用の金型内に作られた成形キャビティに注入されることにより、目的の形状を備えた成形型が成形される。
【００３０】
（レンズ材料）
前記成形型の成形キャビティ内に充填されるモノマー組成物としては、高い酸素透過率（高い酸素透過性）を確保したコンタクトレンズ等のレンズ材料が得られるように、少なくともシリコーン含有不飽和モノマーを含んでいる必要がある。
【００３１】
シリコーン含有不飽和モノマーとしては、例えば、ポリシロキサンマクロモノマーや、シリコン含有アルキル（メタ）アクリレート、シリコン含有スチレン誘導体を挙げることができる。
【００３２】
より具体的には、ポリシロキサンマクロモノマーは、下記一般式（Ｉ）にて示される、重合性基が１個以上のウレタン結合を介してシロキサン主鎖に結合している重合性不飽和モノマーである。
【００３３】
Ａ1−Ｕ1−（−Ｓ1−Ｕ2−)n−Ｓ2−Ｕ3−Ａ2    ……（Ｉ）
なお、上記一般式（Ｉ）において、Ａ1は、下記の一般式（II）にて表わされる基である。
【００３４】
Ｙ21−Ｚ21−Ｒ31−……（II）
［一般式（II）中、Ｙ21は、アクリロイル基、ビニル基、又はアリル基を表わす一方、Ｚ21は、酸素原子又は直接結合を表わし、又、Ｒ31は、直接結合又は炭素数１〜１２の直鎖状、分岐鎖若しくは芳香環を有するアルキレン基を表わす。］
又、上記一般式（Ｉ）において、Ａ2は、下記の一般式（III）にて表わされる基である。
【００３５】
−Ｒ34−Ｚ22−Ｙ22……（III）
［一般式（III）中、Ｙ22は、アクリロイル基、ビニル基、又はアリル基を表わす一方、Ｚ22は、酸素原子又は直接結合を表わし、又、Ｒ34は、直接結合又は炭素数１〜１２の直鎖状、分岐鎖若しくは芳香環を有するアルキレン基を表わす。（但し、一般式（II）のＹ21及び一般式（III）のＹ22は、同一であっても、異なっていてもよい。）］
さらに、前記した一般式（Ｉ）において、Ｕ1は、下記一般式（IV）にて表わされる基である。
【００３６】
−Ｘ21−Ｅ21−Ｘ25−Ｒ32−……（IV）
［一般式（IV）中、Ｘ21及びＸ25は、それぞれ独立して、直接結合、酸素原子又はアルキレングリコール基を表わし、Ｅ21は、−ＮＨＣＯ−基（但し、この場合、Ｘ21は、直接結合である。又、Ｘ25は、酸素原子又はアルキレングリコール基であり、Ｅ21は、Ｘ25とウレタン結合を形成している。）、−ＣＯＮＨ−基（但し、この場合、Ｘ21は、酸素原子又はアルキレングリコール基である一方、Ｘ25は直接結合である。Ｅ21はＸ21とウレタン結合を形成している。）、又は飽和若しくは不飽和脂肪族系、脂環式系及び芳香族系の群から選ばれたジイソシアネート由来の２価の基（但し、この場合、Ｘ21及びＸ25は、それぞれ独立して、酸素原子又はアルキレングリコール基であり、Ｅ21は、Ｘ21及びＸ25の間で２つのウレタン結合を形成している）を表わす。又、Ｒ32は、炭素数１〜６の直鎖状又は分岐鎖を有するアルキレン基を示す。］
又、上記一般式（Ｉ）において、Ｓ1及びＳ2は、それぞれ独立して、下記一般式（Ｖ）にて表わされる基である。
【００３７】
【化１】
2008201025.tif 000002
［一般式（Ｖ）中、Ｒ23、Ｒ24、Ｒ25、Ｒ26、Ｒ27、及びＲ28は、それぞれ独立して、炭素数１〜６のアルキル基、フッ素置換されたアルキル基又はフェニル基であり、Ｋは１〜１５００の整数、Ｌは０又は１〜１４９９の整数であり、Ｋ＋Ｌは１〜１５００の整数である。］
さらに、前記した一般式（Ｉ）において、Ｕ2は、下記一般式（VI）にて表わされる基である。
【００３８】
−Ｒ37−Ｘ27−Ｅ24−Ｘ28−Ｒ38−……（VI）
［一般式（VI）中、Ｒ37及びＲ38は、それぞれ独立して、炭素数１〜６の直鎖状又は分岐鎖を有するアルキレン基を表わし、Ｘ27及びＸ28は、それぞれ独立して、酸素原子又はアルキレングリコール基を表わす。又、Ｅ24は、飽和若しくは不飽和脂肪族系、脂環式系及び芳香族系の群から選ばれたジイソシアネート由来の２価の基（但し、この場合、Ｅ24は、Ｘ27及びＸ28の間で２つのウレタン結合を形成している）を表わす。］
又、上記の一般式（Ｉ）において、Ｕ3は、下記一般式（VII）にて表わされる基である。
【００３９】
−Ｒ33−Ｘ26−Ｅ22−Ｘ22−  ……（VII）
［一般式（VII）中、Ｒ33は、炭素数１〜６の直鎖状又は分岐鎖を有するアルキレン基を表わし、Ｘ22及びＸ26は、それぞれ独立して、直接結合、酸素原子又はアルキレングリコール基を表わす。Ｅ22は、−ＮＨＣＯ−基（但し、この場合、Ｘ22は、酸素原子又はアルキレングリコール基である一方、Ｘ26は、直接結合であり、Ｅ22は、Ｘ26とウレタン結合を形成している）、−ＣＯＮＨ−基（但し、この場合、Ｘ22は、直接結合である一方、Ｘ26は、酸素原子又はアルキレングリコール基であり、Ｅ22は、Ｘ26とウレタン結合を形成している）、又は飽和若しくは不飽和脂肪族系、脂環式系及び芳香族系の群から選ばれたジイソシアネート由来の２価の基（但し、この場合、Ｘ22及びＸ26は、それぞれ独立して、酸素原子又はアルキレングリコール基であり、Ｅ22はＸ22及びＸ26の間で２つのウレタン結合を形成している）を表わす。］
加えて、前記一般式（Ｉ）において、ｎは０又は１〜１０の整数を示す。
【００４０】
一方、シリコーン含有不飽和モノマーの一つであるシリコン含有（メタ）アクリレートの具体例としては、例えば、トリメチルシロキシジメチルシリルメチル（メタ）アクリレート、トリメチルシロキシジメチルシリルプロピル（メタ）アクリレート、メチルビス（トリメチルシロキシ）シリルプロピル（メタ）アクリレート、トリス（トリメチルシロキシ）シリルプロピル（メタ）アクリレート、モノ［メチルビス（トリメチルシロキシ）シロキシ］ビス（トリメチルシロキシ）シリルプロピル（メタ）アクリレート、トリス［メチルビス（トリメチルシロキシ）シロキシ］シリルプロピル（メタ）アクリレート、メチルビス（トリメチルシロキシ）シリルプロピルグリセリル（メタ）アクリレート、トリス（トリメチルシロキシ）シリルプロピルグリセリル（メタ）アクリレート、モノ［メチルビス（トリメチルシロキシ）シロキシ］ビス（トリメチルシロキシ）シリルプロピルグリセリル（メタ）アクリレート、トリメチルシリルエチルテトラメチルジシロキシプロピルグリセリル（メタ）アクリレート、トリメチルシリルメチル（メタ）アクリレート、トリメチルシリルプロピル（メタ）アクリレート、トリメチルシリルプロピルグリセリル（メタ）アクリレート、トリメチルシロキシジメチルシリルプロピルグリセリル（メタ）アクリレート、メチルビス（トリメチルシロキシ）シリルエチルテトラメチルジシロキシメチル（メタ）アクリレート、テトラメチルトリイソプロピルシクロテトラシロキサニルプロピル（メタ）アクリレート、テトラメチルトリイソプロピルシクロテトラシロキシビス（トリメチルシロキシ）シリルプロピル（メタ）アクリレート等を例示することができる。なお、本明細書において、「・・（メタ）アクリレート」は、「・・アクリレート」又は「・・メタクリレート」を示す。
【００４１】
他方、シリコーン含有不飽和モノマーの別の一つであるシリコン含有スチレン誘導体としては、例えば、下記の一般式（VIII）にて表わされるものを例示することができる。
【００４２】
【化２】
2008201025.tif 000003
［式中、ｐは１〜１５の整数、ｑは０又は１、ｒは１〜１５の整数を示す。］
なお、上記の一般式（VIII）にて表わされるシリコン含有スチレン誘導体において、ｐ又はｒが、１６以上の整数である場合には、その精製や合成が困難となると共に、得られるレンズ材料の硬度が低下するようになる。又、ｑが、２以上の整数である場合には、シリコン含有スチレン誘導体の合成が困難となる傾向がある。
【００４３】
又、前記一般式（VIII）にて表わされるシリコン含有スチレン誘導体の具体例としては、例えば、トリス（トリメチルシロキシ）シリルスチレン、ビス（トリメチルシロキシ）メチルシリルスチレン、（トリメチルシロキシ）ジメチルシリルスチレン、トリス（トリメチルシロキシ）シロキシジメチルシリルスチレン、［ビス（トリメチルシロキシ）メチルシロキシ］ジメチルシリルスチレン、ヘプタメチルトリシロキサニルスチレン、ノナメチルテトラシロキサニルスチレン、ペンタデカメチルヘプタシロキサニルスチレン、ヘンエイコサメチルデカシロキサニルスチレン、ヘプタコサメチルトリデカシロキサニルスチレン、ヘントリアコンタメチルペンタデカシロキサニルスチレン、トリメチルシロキシペンタメチルジシロキシメチルシリルスチレン、トリス（ペンタメチルジシロキシ）シリルスチレン、トリス（トリメチルシロキシ）シロキシビス（トリメチルシロキシ）シリルスチレン、ビス（ヘプタメチルトリシロキシ）メチルシリルスチレン、トリス［メチルビス（トリメチルシロキシ）シロキシ］シリルスチレン、トリメチルシロキシビス［トリス（トリメチルシロキシ）シロキシ］シリルスチレン、ヘプタキス（トリメチルシロキシ）トリシリルスチレン、ノナメチルテトラシロキシウンデシルメチルペンタシロキシメチルシリルスチレン、トリス［トリス（トリメチルシロキシ）シロキシ］シリルスチレン、（トリストリメチルシロキシヘキサメチル）テトラシロキシ［トリス（トリメチルシロキシ）シロキシ］トリメチルシロキシシリルスチレン、ノナキス（トリメチルシロキシ）テトラシリルスチレン、ビス（トリデカメチルヘキサシロキシ）メチルシリルスチレン、ヘプタメチルシクロテトラシロキサニルスチレン、ヘプタメチルシクロテトラシロキシビス（トリメチルシロキシ）シリルスチレン、トリプロピルテトラメチルシクロテトラシロキサニルスチレン、トリメチルシリルスチレン等が挙げられる。
【００４４】
又、前記シリコーン含有不飽和モノマーに併せて窒素含有不飽和モノマーを含んでいることが好ましい。
窒素含有不飽和モノマーとしては、非イオン性であり、且つ、得られるコンタクトレンズの含水率を向上せしめることができる、Ｎ−ビニルラクタム類やＮ−モノ若しくはＮ，Ｎ−ジ置換（メタ）アクリルアミドが好適に採用され得ることとなる。なお、本明細書において、「・・（メタ）アクリルアミド」なる表記は、「・・アクリルアミド」及び「・・メタクリルアミド」を含む総称として用いられている。
【００４５】
より具体的に、Ｎ−ビニルラクタム類としては、例えば、Ｎ−ビニル−２−ピロリドン、Ｎ−ビニル−３−メチル−２−ピロリドン、Ｎ−ビニル−４−メチル−２−ピロリドン、Ｎ−ビニル−５−メチル−２−ピロリドン、Ｎ−ビニル−３−エチル−２−ピロリドン、Ｎ−ビニル−４，５−ジメチル−２−ピロリドン、Ｎ−ビニル−５，５−ジメチル−２−ピロリドン、Ｎ−ビニル−３，３，５−トリメチル−２−ピロリドン、Ｎ−ビニル−５−メチル−５−エチル−２−ピロリドン等のピロリドン；Ｎ−ビニル−２−ピペリドン、Ｎ−ビニル−３−メチル−２−ピペリドン、Ｎ−ビニル−４−メチル−２−ピペリドン、Ｎ−ビニル−５−メチル−２−ピペリドン、Ｎ−ビニル−６−メチル−２−ピペリドン、Ｎ−ビニル−６−エチル−２−ピペリドン、Ｎ−ビニル−３，５−ジメチル−２−ピペリドン、Ｎ−ビニル−４，４−ジメチル−２−ピペリドン等のピペリドン；Ｎ−ビニル−２−カプロラクタム、Ｎ−ビニル−３−メチル−２−カプロラクタム、Ｎ−ビニル−４−メチル−２−カプロラクタム、Ｎ−ビニル−７−メチル−２−カプロラクタム、Ｎ−ビニル−７−エチル−２−カプロラクタム、Ｎ−ビニル−３，５−ジメチル−２−カプロラクタム、Ｎ−ビニル−４，６−ジメチル−２−カプロラクタム、Ｎ−ビニル−３，５，７−トリメチル−２−カプロラクタム等のカプロラクタム；メタクリロイルモルホリン等が挙げられる一方、Ｎ−モノ若しくはＮ，Ｎ−ジ置換（メタ）アクリルアミドとしては、例えば、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド等のＮ−モノアルキル（メタ）アクリルアミド等のＮ−モノ置換（メタ）アクリルアミド；Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−メチル（エチル）（メタ）アクリルアミド、Ｎ，Ｎ−メチル（プロピル）（メタ）アクリルアミド、Ｎ，Ｎ−エチル（プロピル）（メタ）アクリルアミド等のＮ，Ｎ−ジアルキル（メタ）アクリルアミドや、Ｎ，Ｎ−ジメチルアミノプロピル（メタ）アクリルアミド等のＮ，Ｎ−ジ置換（メタ）アクリルアミドが挙げられ、これらの窒素含有不飽和モノマーが適宜に選択されて、単独で又は２種以上を混合して用いられる。
【００４６】
そして、前記窒素含有不飽和モノマーは、重合させられるモノマー組成物を構成する重合性の不飽和モノマー成分の総量に対して、２重量％以上、好ましくは４重量％以上の割合となるように含有せしめられることが望ましい。
【００４７】
又、モノマー組成物には、レンズ材料（例えばコンタクトレンズ）に必要とされる特性等に応じて、更に、上記シリコーン含有不飽和モノマーとは別の重合性の不飽和モノマーが、適宜に選択されて、適量において含有していてもよい。
【００４８】
そのような重合性不飽和モノマーとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、ドデシル（メタ）アクリレート、シクロヘキシル（メタ）アクリレート、トリフルオロエチル（メタ）アクリレート、ペンタフルオロプロピル（メタ）アクリレート、ヘキサフルオロイソプロピル（メタ）アクリレート等のアルキル（メタ）アクリレート；ヒドロキシエチル（メタ）アクリレート、ヒドロキシプロピル（メタ）アクリレート、ヒドロキシブチル（メタ）アクリレート、ヒドロキシペンチル（メタ）アクリレート、（メタ）アクリル酸等の水酸基含有（メタ）アクリレートや、前述したシリコーン含有不飽和モノマー等の、従来からレンズ材料の原料として用いられている重合性不飽和モノマーの他、エチレングリコールジ（メタ）アクリレート、ジエチレングリコールジ（メタ）アクリレート、トリエチレングリコールジ（メタ）アクリレート等のポリエチレングリコールジ（メタ）アクリレート；プロピレングリコールジ（メタ）アクリレート、ジプロピレングリコールジ（メタ）アクリレート、トリプロピレングリコールジ（メタ）アクリレート等のポリプロピレングリコールジ（メタ）アクリレート；ヘキサメチレングリコールジ（メタ）アクリレート、トリメチロールプロパントリ（メタ）アクリレート、ビニル（メタ）アクリレート、アリル（メタ）アクリレート、（メタ）アクリロイルオキシエチル（メタ）アクリレート、Ｎ，Ｎ′−メチレンビス（メタ）アクリルアミド、Ｎ，Ｎ′−ジヒドロキシエチレン−ビス（メタ）アクリルアミド等の、従来から架橋剤として用いられている多官能モノマーを例示することができる。
【００４９】
さらに、シリコーン含有不飽和モノマーを含むモノマー組成物には、上記重合性不飽和モノマーの他にも、従来から公知の各種の重合開始剤、例えば、熱重合開始剤、光重合開始剤等が、それぞれ適量において添加される。
【００５０】
重合開始剤としては、アゾビスイソブチロニトリル、アゾビスジメチルバレロニトリル、ベンゾイルパーオキサイド、ｔｅｒｔ−ブチルハイドロパーオキサイド、クメンハイドロバーオキサイド等のラジカル重合開始剤や、メチルオルソベンゾイルベンゾエート、メチルベンゾイルフォルメート、ベンゾインメチルエーテル、ベンゾインエチルエーテル、ベンゾインイソプロピルエーテル、ベンゾインイソブチルエーテル、ベンゾイン−ｎ−ブチルエーテル等のベンゾイン系光重合開始剤；２−ヒドロキシ−２−メチル−１−フェニルプロパン−１−オン、ｐ−イソプロピル−α−ヒドロキシイソブチルフェノン、ｐ−ｔｅｒｔ−ブチルトリクロロアセトフェノン、２，２−ジメトキシ−２−フェニルアセトフェノン、α，α−ジクロロ−４−フェノキシアセトフェノン、Ｎ，Ｎ−テトラエチル−４，４−ジアミノベンゾフェノン等のフェノン系光重合開始剤；１−ヒドロキシシクロヘキシルフェニルケトン；１−フェニル−１，２−プロパンジオン−２−（ｏ−エトキシカルボニル）オキシム；２−クロロチオキサントン、２−メチルチオキサントン等のチオキサントン系光重合開始剤；ジベンゾスバロン；２−エチルアンスラキノン；ベンゾフェノンアクリレート；ベンゾフェノン；ベンジル等の光重合剤を例示することができ、これらは、重合方法等に応じて適宜に選択されて、単独で又は２種以上を混合して用いられる。
【００５１】
上記のように構成されたモールド重合用成形型の特徴について説明する。
（１）  本実施形態のモールド重合用成形型によれば、成形キャビティを与える部位が、添加剤の含有率総計を５００〜２０００ｐｐｍの範囲とするポリプロピレンにて構成されていることにより、モールド重合用成形型を使用して成形されたレンズ材料は、成形性に優れるとともに、重合性、脱離性及び規格を好適なものにすることができる。
【００５２】
（２）  特に添加剤が酸化防止剤及び中和剤である場合、モールド重合用成形型を使用して成形されたレンズ材料は、成形性に優れるとともに、重合性、脱離性及び規格を好適なものにすることができる。
【実施例】
【００５３】
次に、実施例１〜５及び比較例１〜３を表１〜表３を参照して説明する。
実施例１〜５及び比較例１〜３のモールド重合用成形型（すなわち、雄型、及び雌型）は、添加剤（すなわち、酸化防止剤と中和剤）の添加割合を変えた溶融ポリプロピレンをそれぞれ用い、これを射出成形機によって成形型製造用の金型内に作られた成形キャビティに注入することにより形成したものである。
【００５４】
ここで、実施例１〜５、及び比較例２，３では、前記酸化防止剤として使用したテトラキス［メチレン-3-（3,5-ジ-t-ブチル-4-ヒドロキシフェニル）プロピオネート］メタン及びトリス（2,4-ジ-t-ブチルフェニル）フォスファイトの合計割合を表１、表２に示す。又、実施例１〜５、及び比較例２，３では、前記中和剤としてステアリン酸カルシウムを表１、表２で示す割合で使用した。
【００５５】
表１、及び表２に示すように、実施例１では、酸化防止剤４００ｐｐｍ、中和剤１０００ｐｐｍ、実施例２では酸化防止剤５００ｐｐｍ、中和剤５００ｐｐｍ、実施例３では酸化防止剤６００ｐｐｍ、中和剤５００ｐｐｍ、実施例４では酸化防止剤１０００ｐｐｍ、中和剤７００ｐｐｍ、実施例５では酸化防止剤６００ｐｐｍ、中和剤５００ｐｐｍとしている。
【００５６】
【表１】
2008201025.tif 000004
【００５７】
【表２】
2008201025.tif 000005
又、比較例１では、酸化防止剤０ｐｐｍ、中和剤０ｐｐｍ、比較例２では酸化防止剤１０００ｐｐｍ、中和剤１３００ｐｐｍ、比較例３では酸化防止剤１０００ｐｐｍ、中和剤１３００ｐｐｍとしている。
【００５８】
そして、実施例１〜５及び比較例１〜３のモールド重合用成形型を使用して、材料１又は材料２からなるレンズ材料（本実施例及び比較例では、コンタクトレンズ）を、材料１ではUVランプを用いたＵＶ重合法により、材料２では重合用オーブンを用いた熱重合法により重合せしめて成形した。
【００５９】
ここで、材料１及び材料２は、表３に示されている。
【００６０】
【表３】
2008201025.tif 000006
表３中の、略号は以下の通りである。
【００６１】
（モノマー）
シリコーン含有不飽和モノマーＡ：ウレタン結合含有ポリジメチルシロキサンマクロモノマー
シリコーン含有不飽和モノマーＢ：トリス（トリメチルシロキシ）シリルイソプロピルメタクリレート
６ＦＰＭＡ：ヘキサフルオロイソプロピルメタクリレート
Ｎ−ＭＭＰ：１−メチル−３−メチレン−２−ピロリジノン
ＤＭＡＡ：Ｎ，Ｎ−ジメチルアクリルアミド
Ｎ−ＶＰ：Ｎ−ビニル−２−ピロリドン
ＭＡＡ：メタクリル酸
ＥＤＭＡ：エチレングリコールジメタクリレート
（重合開始剤）
ＨＭＰＰＯ：２−ヒドロキシ−２−メチル−１−フェニルプロパン−１−オン
Ｖ−６５：アゾビスジメチルバレロニトリル
そして、実施例１〜５及び比較例１〜３のそれぞれの成形型を使用して、レンズ材料を成形した際の成形性、重合性、脱離性及び規格についてそれぞれ評価した。
【００６２】
評価項目については以下の通りである。
１．成形性
成形品のレンズ形成光学面の干渉縞測定を行い、良否を判断した。
【００６３】
＜評価基準＞
○：干渉縞の真円度が０．０２ｍｍ未満。
△：干渉縞の真円度が０．０３ｍｍ未満。
【００６４】
×：干渉縞の真円度が０．０３ｍｍ以上。
２．重合性
成形性の項目に適格であったモールド重合用成形型を用い、重合を行い、重合性（表面特性・残留モノマー）を評価した。
【００６５】
＜評価基準＞
○：レンズ表面、残留モノマーに異常なし。
×：表面（脱型、未重合）、残留モノマーに異常あり。
３．脱離性
成形性の項目に適格であったモールド重合用成形型を用い、重合後のレンズポリマーの型からの離型性を評価した。
【００６６】
＜評価基準＞
○：レンズ表面に異常なし。
×：レンズ表面に剥離、破損あり。
４．規  格
成形性の項目に適格であったモールド重合用成形型を用い、重合後のレンズポリマーを型から離型し、得られたレンズの規格（Ｂ．Ｃ．、Ｐｏｗｅｒ．、コロナ）評価を行った。
【００６７】
＜評価基準＞
○：コロナ状態がＢ．Ｃ．レベル以上。
×：コロナ不良。
【００６８】
−：レンズが得られなかったため実施せず。
表１及び表２に示すように実施例１〜５においては、酸化防止剤の含有率総計が１０００〜１７００ｐｐｍであるため、成形性、重合性、脱離性及び規格のいずれの項目も、○の評価を得ることができた。それに対して、酸化防止剤が０ｐｐｍの比較例１の場合には、成形性の評価が×となり、製品としての価値がないため、他の評価項目は実施しなかった。又、酸化防止剤が２３００ｐｐｍの比較例２，３の場合には、いずれもレンズ表面に剥離、破損が発生して脱離性が×とされ、規格の評価項目は実施されなかった。
【００６９】
なお、本発明の実施形態は、前記実施形態に限定されるものではなく、下記のように構成を変更してもよい。
○  前記実施形態では、コンタクトレンズを例として挙げているが、眼内レンズ等の他の眼用レンズを形成するモールド重合用成形型に具体化してもよいことは勿論のことである。